FR 3055630 A1 20180309 FR 1658334 A 20160908 ICG70099 FR dépôt texte 3055630 1 COMPOSITION BITUMINEUSE POUR ENROBES A MODULE ELEVE Domaine technique La présente invention concerne le domaine des bitumes. Plus spécifiquement, elle concerne une composition bitumineuse permettant de fabriquer des enrobés à module élevé. L'invention concerne également un enrobé bitumineux à module élevé et l'utilisation de ces enrobés, dans la préparation de chaussées routières, notamment dans la préparation de couches de base ou de couches d'assise pour chaussées routières. L'invention concerne également un procédé de transport et/ou de stockage et/ou de manipulation de cette composition bitumineuse solide à température ambiante et sous forme divisée. Etat de la technique antérieure De nombreux travaux ont porté sur l'amélioration des performances mécaniques des matériaux utilisés pour la construction de chaussées afin d'accroître leur résistance aux fortes sollicitations routières. Plus particulièrement, il est connu l'utilisation de bitumes dits « durs » ou de « grade dur », c'est-à-dire des bitumes présentant une pénétrabilité mesurée à 25°C selon la norme EN 1426, inférieure à 35 1/10 mm, pour la fabrication d'enrobés à module élevé du fait des propriétés des bitumes durs présentant intrinsèquement un module de rigidité élevé en vue d'une mise en oeuvre sur une chaussée devant résister aux fortes sollicitations routières. Afin d'augmenter la dureté d'un bitume, il est connu de mélanger un bitume de grade défini avec un bitume de grade plus dur que le bitume de grade défini. Toutefois, ce procédé présente certaines limites : pour une augmentation significative de la dureté d'un bitume, on doit mettre en oeuvre des bitumes de pénétrabilité très basse et en grandes quantités, typiquement des bitumes ayant une pénétrabilité à 25°C allant de 10 à 20 1/10 mm. ICG70099 FR dépôt texte 3055630 2 Néanmoins, l'approvisionnement en bitumes durs se raréfie du fait notamment de leur procédé de fabrication très spécifique qui ne permet d'en obtenir qu'en quantités limitées et nécessite de sélectionner des bruts spécifiques. 5 Il est également connu de rajouter des granules de bitume dur ou de la gilsonite à des bitumes mous pour en augmenter la dureté. Toutefois, la disponibilité de ces additifs est réduite et ne permet pas d'obtenir des bitumes présentant des propriétés satisfaisantes en termes de module. 10 Il est également connu de moduler les propriétés d'un bitume par application d'un traitement oxydant, tel qu'un soufflage d'air, qui augmente la dureté du bitume. En effet, les bitumes soufflés également appelés bitumes oxydés sont obtenus par soufflage d'air d'une base bitume à des températures allant de 240 à 320°C. 15 EP1 352 031 enseigne une composition de bitume apte à l'utilisation dans la construction de routes, caractérisée en ce que la composition a un point de ramollissement de 50 à 75 ° C et comprend : a) un bitume soufflé ayant une pénétrabilité à 25 ° C allant de 10 à 50 1/10 mm, une température de ramollissement Bille-Anneau (TBA) allant de 70 à 120 ° C et un 20 indice de pénétration IP (norme européenne EN 12591 (1999), annexe B) dans la plage allant de 1,0 à 8,5, et b) un asphalte précipité au solvant ayant une pénétration à 25 ° C allant de 0 à 40 1/10 mm. 25 L'utilisation de bitumes soufflés ne permet pas à elle seule la fabrication d'enrobés à module élevé. FR 2 153 751 enseigne : d'une part de soumettre le résidu de la distillation sous vide d'un pétrole brut à un traitement d'oxydation. D'autre part de fractionner le résidu de la 30 distillation sous vide d'un pétrole brut, identique ou non au précédent, en résidu désasphalté et en bitume de désasphaltage. On mélange une partie en poids du résidu oxydé et 0,5 à 2 parties en poids du bitume de désasphaltage ainsi obtenus, et enfin on ajoute à ce mélange un agent plastifiant approprié, de façon à ajuster la dureté du liant bitumineux à la valeur désirée. Toutefois, cette méthode suppose plusieurs opérations 35 de traitement et de recomposition qui doivent être adaptées en fonction du brut d'origine. ICG70099 FR dépôt texte 3055630 3 Il est également connu de moduler les propriétés d'un bitume par mélange avec d'autres composants. WO 2010/043945 décrit un enrobé bitumineux à module élevé à base de fraisats de 5 recyclage de matériaux de chaussée comprenant du liant bitumineux résiduel, des granulats neufs et du liant bitumineux d'apport. Néanmoins, cette composition est obtenue suite à plusieurs opérations de traitement et de recomposition. De telles opérations sont difficiles à mettre en oeuvre dans certaines 10 zones géographiques où les installations permettant de recycler les matériaux de chaussée sont rares voire inexistantes. WO 2010/086561 décrit un enrobé bitumineux ou béton bitumineux à module élevé à base de liant bitumineux comprenant au moins un bitume et au moins une résine 15 naturelle ou synthétique et des granulats. Toutefois, du fait de la difficulté liée à la disponibilité géographique et/ou à l'approvisionnement des additifs tels que la résine, ce type de composition ne peut pas être mis en oeuvre à des coûts compétitifs dans toutes les zones de distribution où de 20 telles compositions sont nécessaires. Dès lors, il existe un besoin de fournir une composition bitumineuse présentant entre autres un module élevé répondant aux inconvénients de l'art antérieur cités ci-dessus. Plus particulièrement, il existe un besoin de fournir dans des quantités industrielles, 25 une composition bitumineuse présentant un module élevé, satisfaisant pour sa mise en oeuvre dans le domaine routier. Par ailleurs, il a été mis en avant la raréfaction des bitumes durs présentant un module élevé dans certaines zones géographiques, comme par exemple dans la zone Afrique et 30 Moyen-Orient, car de tels bitumes sont difficiles à manipuler car ils nécessitent d'être chauffés à haute température. Par conséquent, pour une utilisation dans ces zones géographiques, ils doivent être transportés, ce qui ne peut se faire que sous forme fondue, à chaud, ce qui pose des problèmes écologiques, économiques et de logistiques. 35 De manière générale, le bitume est stocké et transporté à chaud, en vrac, dans des camions-citernes ou par bateaux à des températures élevées de l'ordre de 120°C à ICG70099 FR dépôt texte 3055630 4 160°C. Or, le stockage et le transport du bitume à chaud présente certains inconvénients. D'une part, le transport du bitume à chaud sous forme liquide est considéré comme dangereux et il est très encadré d'un point de vue règlementaire. Ce mode de transport ne présente pas de difficultés particulières lorsque les équipements 5 et les infrastructures de transport sont en bon état. Dans le cas contraire, il peut devenir problématique : si le camion-citerne n'est pas suffisamment calorifugé, la viscosité du bitume pourra augmenter durant un trajet trop long. Les distances de livraison du bitume sont donc limitées. D'autre part, le maintien du bitume à des températures élevées dans les cuves ou dans les camions-citernes consomme de 10 l'énergie. En outre, le maintien du bitume à des températures élevées pendant une longue période peut affecter les propriétés du bitume et ainsi changer les performances finales de l'enrobé. Pour pallier les problèmes du transport et du stockage du bitume à chaud, des 15 conditionnements permettant le transport et le stockage des bitumes à température ambiante ont été développés. Ce mode de transport du bitume en conditionnement à température ambiante ne représente qu'une fraction minime des quantités transportées dans le monde, mais il correspond à des besoins bien réels pour les régions géographiques d'accès difficile et coûteux par les moyens de transport traditionnels. 20 A titre d'exemple de conditionnement permettant le transport à froid utilisé actuellement, on peut citer le conditionnement du bitume à température ambiante dans des fûts métalliques. Ce moyen est de plus en plus contestable d'un point de vue environnemental car le bitume stocké dans les fûts doit être réchauffé avant son 25 utilisation comme liant routier. Or, cette opération est difficile à mettre en oeuvre pour ce type de conditionnement et les fûts constituent un déchet après utilisation. D'autre part, le stockage du bitume à température ambiante dans des fûts conduit à des pertes car le bitume est très visqueux et une partie du produit reste sur les parois du fût lors du transvasement dans les cuves des unités de production des enrobés. Quant à la 30 manipulation et au transport de produits bitumineux dans ces fûts, ils peuvent s'avérer difficiles et dangereux si l'équipement spécialisé de manutention des fûts n'est pas disponible chez les transporteurs ou sur le lieu d'utilisation du bitume. ICG70099 FR dépôt texte 3055630 5 A titre d'autres exemples de conditionnement, on peut citer les bitumes sous forme de granules transportés et/ou stockés dans des sacs, souvent utilisés dans des endroits où la température ambiante est élevée. Ces granules présentent l'avantage d'être facilement manipulables. US 3 026 568 décrit des granules de bitume recouverts d'un 5 matériau poudreux, tel que de la poudre de calcaire. Néanmoins, ce type de bitume en granules n'empêche pas le fluage du bitume, notamment à température ambiante élevée. A titre d'autres exemples de conditionnement, on peut citer des compositions 10 bitumineuses comprenant un additif chimique sous forme de blocs ou de granules décrites dans WO 2016/016318 et dans WO 2016/016320 permettant de transporter et/ou stocker et/ou manipuler le bitume à température ambiante Néanmoins, selon les grades de bitume utilisés, soit les propriétés de module de 15 certaines de ces compositions ne sont pas suffisamment satisfaisantes pour une mise en oeuvre sur une chaussée devant résister à de très fortes sollicitations routières, soit il devient difficile d'obtenir dans des quantités industrielles des bitumes de grade dur permettant d'obtenir des enrobés à module élevé. 20 Il existe également un besoin de fournir une composition bitumineuse présentant entre autres un module élevé dont le transport et/ou le stockage et/ou la manipulation soit simplifié quelle que soit la zone géographique de sa mise en oeuvre par rapport aux compositions bitumineuses décrites dans l'art antérieur. 25 La demanderesse a constaté que l'addition d'un brai particulier dans un bitume permettait d'obtenir dans des quantités industrielles, des bitumes durs présentant des propriétés de module très satisfaisantes permettant de résoudre de façon satisfaisante les problèmes évoqués ci-dessus. 30 Plus particulièrement, la demanderesse a démontré que de telles compositions présentant des propriétés de module très satisfaisantes pouvaient être facilement disponibles dans des quantités industrielles et sous une forme permettant de le transporter, de le stocker, de le manipuler à température ambiante, même à une température ambiante élevée. Dans ce cas, la composition bitumineuse proposée est 35 sous forme divisée et solide à température ambiante de telle sorte qu'elle permette de résoudre de façon satisfaisante les problèmes évoqués ci-dessus. ICG70099 FR dépôt texte 3055630 6 Résumé de l'invention L'invention concerne une composition bitumineuse caractérisée en ce que la composition comprend : a) au moins un brai ayant une pénétrabilité à 25°C allant de 0 à 20 1/10 mm, une 5 température de ramollissement bille et anneaux (TBA) allant de 115°C à 175°C, étant entendu que la pénétrabilité est mesurée selon la norme EN 1426 et que la TBA est mesurée selon la norme EN 1427, et b) au moins une base bitume. 10 Selon un mode de réalisation préféré, le brai est un brai oxydé. Selon un mode de réalisation préféré, le brai est présent en quantité allant de 2 à 30% en masse par rapport à la masse totale de la composition. 15 Selon un mode de réalisation préféré, la composition bitumineuse est solide à froid et sous forme divisée, et comprend en outre au moins un additif chimique choisi parmi un composé organique, une paraffine, un acide polyphosphorique et leurs mélanges. Selon un mode de réalisation préféré, la composition bitumineuse comprend de 0,1% à 20 5% en masse, de préférence de 0,5% à 4% en masse, plus préférentiellement de 0,5% à 2,5% en masse dudit additif chimique par rapport à la masse totale de la base bitume. Selon un mode de réalisation préféré, l'additif chimique est un composé organique qui 25 présente une masse molaire en masse inférieure ou égale à 2000 gmol-1, de préférence une masse molaire inférieure ou égale à 1000 gmol-1. Selon un mode de réalisation préféré, la composition bitumineuse est sous forme de pain ou de granules. 30 L'invention concerne encore un procédé de fabrication d'une composition bitumineuse, ce procédé comprenant les étapes suivantes : - Chauffage de la base bitume b) à une température allant de 140 à 180°C, - Introduction du brai a) dans la base bitume b), 35 - Agitation du mélange à une température allant de 140 à 180°C jusqu'à l'obtention d'un mélange homogène. ICG70099 FR dépôt texte 3055630 7 Selon un mode de réalisation préféré du procédé, le brai est introduit sous forme de granules. 5 L'invention concerne aussi un kit susceptible d'être utilisé pour la fabrication d'une composition bitumineuse telle que définie ci-dessus, ce kit comprenant au moins : - une base bitume solide à froid et sous forme divisée, - une capsule comprenant au moins un brai ayant une pénétrabilité à 25°C allant de 0 à 20 1/10 mm, une température de ramollissement bille et anneaux (TBA) allant de 10 115°C à 175°C, étant entendu que la pénétrabilité est mesurée selon la norme EN 1426 et que la TBA est mesurée selon la norme EN 1427 sous forme de granule. Selon un mode de réalisation préféré du kit, la base bitume solide à froid et sous forme divisée est sous forme de pain. 15 Selon un mode de réalisation préféré du kit, la base bitume solide à froid et sous forme divisée comprend sur une de ses faces, une cavité permettant de loger tout ou partie de la capsule. 20 Selon un mode de réalisation préféré du kit, la capsule est logée en tout ou partie dans ladite cavité de manière amovible. L'invention a encore pour objet un procédé de préparation d'une composition bitumineuse solide à froid et sous forme divisée comprenant au moins une 25 composition bitumineuse et au moins un additif chimique choisi parmi un composé organique, une paraffine, un acide polyphosphorique et leurs mélanges, le procédé comprenant : - le mélange d'au moins une composition bitumineuse et d'au moins un additif chimique choisi parmi un composé organique, une paraffine, un acide 30 polyphosphorique et leurs mélanges, pour former une composition bitumineuse additivée, - la mise en forme de la composition bitumineuse additivée sous forme de pain ou de granules. ICG70099 FR dépôt texte 3055630 8 L'invention a encore pour objet un procédé de transport et/ou de stockage et/ou de manipulation de la composition bitumineuse solide à froid et sous forme divisée, ladite composition bitumineuse étant transportée et/ou stockée et/ou manipulée sous forme de pains ou de granules de composition bitumineuse solides à température 5 ambiante. L'invention concerne encore l'utilisation de la composition bitumineuse décrite ci-dessus et de façon détaillée ci-dessous pour la fabrication d'enrobés bitumineux ou de bétons bitumineux. 10 L'invention a encore pour objet les enrobés ou bétons bitumineux comprenant la composition bitumineuse décrite ci-dessus et de façon détaillée ci-dessous, et des granulats. 15 L'invention concerne également un procédé de fabrication d'enrobés bitumineux ou de bétons bitumineux comprenant au moins une composition bitumineuse et des granulats, la composition bitumineuse étant choisie parmi les compositions bitumineuses solides à froid et sous forme divisée, ce procédé comprenant au moins 20 les étapes de : - chauffage des granulats à une température allant de 100°C à 180°C, - mélange des granulats avec la composition bitumineuse solide à froid et sous forme divisée dans une cuve telle qu'un malaxeur ou un tambour malaxeur, - obtention d'enrobés. 25 Selon un mode de réalisation préféré, ce procédé ne comporte pas d'étape de chauffage de la composition bitumineuse solide à froid et sous forme divisée avant son mélange avec les granulats. L'invention concerne en outre, l'utilisation d'un brai ayant une pénétrabilité à 25°C 30 allant de 0 à 20 1/10 mm, une température de ramollissement bille et anneaux (TBA) allant de 115°C à 175°C, étant entendu que la pénétrabilité est mesurée selon la norme EN 1426 et que la TBA est mesurée selon la norme EN 1427 pour augmenter le module d'une composition bitumineuse. ICG70099 FR dépôt texte 3055630 9 Description détaillée Les objectifs que la demanderesse s'est fixés ont été atteints grâce à la mise au point de compositions de bitume comprenant un brai particulier permettant d'atteindre des 5 propriétés satisfaisantes pour les compositions bitumineuses destinées à être mises en oeuvre pour des applications routières, notamment un module amélioré par rapport aux compositions bitumineuses connues de l'art antérieur. Ils ont également été atteints grâce à la mise en oeuvre de ces compositions 10 bitumineuses sous une forme divisée et solide à température ambiante, conférant auxdites compositions des propriétés améliorées, notamment de module, permettant ainsi de les transporter et/ou de stocker et/ou de manipuler plus facilement par rapport aux compositions de bitumes connues de l'art antérieur. 15 Un premier objet de l'invention concerne une composition bitumineuse comprenant : a) au moins un brai ayant une pénétrabilité à 25°C allant de 0 à 20 1/10 mm, une température de ramollissement bille et anneaux (TBA) allant de 115°C à 175°C, étant entendu que la pénétrabilité est mesurée selon la norme EN 1426 et que la TBA est mesurée selon la norme EN 1427, et 20 b) au moins une base bitume. L'invention concerne également un procédé de fabrication d'une composition de bitume telle que décrite ci-dessus et de façon plus détaillée ci-dessous, ce procédé comprenant les étapes suivantes : 25 - Chauffage de la base bitume b) à une température allant de 140 à 180°C, - Introduction du brai a) dans la base bitume b), - Agitation du mélange à une température allant de 140 à 180°C jusqu'à l'obtention d'un mélange homogène. 30 L'expression « compris entre X et Y» inclut les bornes. Cette expression signifie donc que l'intervalle visé comprend les valeurs X, Y et toutes les valeurs allant de X à Y. Par « bitume », on entend toute composition bitumineuse constituée d'une ou de plusieurs bases bitumes, ladite composition étant destinée à une application routière. 35 ICG70099 FR dépôt texte 3055630 10 Par « brai », on entend selon la présente invention, un résidu de distillation du pétrole. Selon l'invention, la base bitume est chimiquement différente du brai utilisé. Dès lors, la base bitume et le brai ne peuvent pas être utilisés l'un en remplacement de l'autre 5 car leurs caractéristiques chimiques sont différentes. Par « pénétrabilité », on entend ici la mesure dite de « pénétrabilité à l'aiguille » qui est réalisée au moyen d'un test normalisé NF EN 1426 à 25°C (P25). Cette caractéristique de pénétrabilité est exprimée en dixièmes de millimètre (dmm ou 1/10 10 mm). La pénétrabilité à l'aiguille, mesurée à 25°C, selon le test normalisé NF EN 1426, représente la mesure de la pénétration dans un échantillon de bitume, au bout d'un temps de 5 secondes, d'une aiguille dont le poids avec son support est de 100g. La norme NF EN 1426 remplace la norme homologuée NF T 66-004 de décembre 1986 avec effet au 20 décembre 1999 (décision du Directeur Général d'AFNOR en 15 date du 20 novembre 1999). Par « point de ramollissement », on entend la mesure dite de « point de ramollissement » qui est réalisée au moyen d'un test normalisé NF EN 1427. Le point de ramollissement bille anneau correspond à la température à laquelle une bille d'acier 20 de diamètre standard, après avoir traversé la matière à tester (collée dans un anneau), atteint le fond d'un vase standardisé rempli d'un liquide que l'on chauffe progressivement, et dans lequel on a plongé l'appareil. Par « module », on entend la mesure définissant le rapport de l'amplitude de la 25 contrainte sur l'amplitude de la déformation en oscillation sinusoïdale harmonique qui est réalisée au moyen d'un test normalisé NF EN 14770. Le module de la composition bitumineuse également appelé module complexe ou module de rigidité de la composition bitumineuse est déterminé au moyen d'un rhéomètre à cisaillement dynamique. Pour cela une série de déformations sinusoïdales de fréquence définies 30 sont appliquées à l'échantillon maintenu à une température définie. Selon la norme NF EN 14770, le module complexe de la composition bitumineuse est déterminé pour une déformation sinusoïdale de fréquence comprise entre 0,1 et 10 Hz à une température allant de 5 à 85°C. Dans l'invention, le module complexe de la composition bitumineuse a été déterminé pour une déformation sinusoïdale de fréquence 10 Hz à 35 une température de 15°C et également à une température de 60°C. Pour déterminer le module de la composition bitumineuse, la composition bitumineuse est placée entre deux plans parallèles, l'un fixe, l'autre mobile. Le montant supérieur impose la déformation de cisaillement, la déformation résultante est relevée. ICG70099 FR dépôt texte 3055630 11 Par « module des enrobés », on entend la mesure du module complexe de rigidité des enrobés bitumineux selon la norme NF EN 13108-1. Dans l'invention, le module complexe des enrobés bitumineux a été déterminé pour une déformation sinusoïdale de 5 fréquence 10 Hz à une température de 15°C. Selon un mode de réalisation de l'invention, le brai se présente sous forme de granulés avant son introduction dans la base bitume chauffée. Un tel mode de réalisation facilite la manipulation des composants et la mise en oeuvre du procédé. 10 Selon un mode de réalisation de l'invention, le brai est un brai soufflé. Au sens de l'invention, on utilisera indépendamment l'un de l'autre, les termes « brai soufflé » et « brai oxydé ». 15 Selon un mode de réalisation de l'invention, la composition bitumineuse comprend de 2 à 30% en masse de brai par rapport à la masse totale de la composition, de préférence de 3 à 20% en masse de brai par rapport à la masse totale de la composition. 20 L'expression « consiste essentiellement en » ou « est essentiellement constituée de » suivie d'une ou plusieurs caractéristiques, signifie que peuvent être inclus dans le procédé ou le matériau de l'invention, outre les composants ou étapes explicitement énumérés, des composants ou des étapes qui ne modifient pas significativement les propriétés et caractéristiques de l'invention. 25 Brai Selon le dictionnaire français, on entend par « brai », un résidu de distillation des goudrons de pétrole, de pétrole, de houille, de bois ou d'autres molécules organiques. 30 L'invention porte ici sur les résidus de distillation du pétrole, également appelés « brai de pétrole ». Au sens de l'invention, on utilisera indépendamment l'un de l'autre, les termes 35 « brai », « brai de pétrole » et « brai de désasphaltage ». Les brais peuvent être obtenus par des procédés conventionnels de fabrication en raffinerie. Le procédé de fabrication correspond à la succession d'une distillation ICG70099 FR dépôt texte 3055630 12 atmosphérique et d'une distillation sous vide. Dans un premier temps, le pétrole brut est soumis à une distillation à pression atmosphérique, qui conduit à l'obtention d'une phase gazeuse, de différents distillats et d'un résidu de distillat atmosphérique. Puis, le résidu de la distillation atmosphérique est soumis lui-même à une distillation sous 5 pression réduite, appelée distillation sous vide, qui permet de séparer un gazole lourd, diverses coupes de distillats et un résidu de distillation sous vide. Ce résidu de distillation sous vide contient du « brai de pétrole » en concentration variable. Il est possible d'obtenir le « brai de pétrole » selon deux procédés : 10 lèr° procédé : Le résidu de distillation sous vide est soumis à une opération de désalphatage par addition d'un solvant approprié, tel que le propane, qui permet ainsi de précipiter le brai et de le séparer des fractions légères telles que l'huile désaphaltée. 2nd procédé : 15 Le résidu de distillation sous vide est soumis à une extraction au solvant, et plus précisément au furfural. Cet aldéhyde hétérocyclique présente la particularité de solubiliser sélectivement les composés aromatiques et polycycliques. Ce procédé permet ainsi d'éliminer les extraits aromatiques et de récupérer le « brai de pétrole ». 20 Selon un mode de réalisation, le brai est un brai oxydé. De préférence, le brai oxydé selon l'invention est obtenu par oxydation d'un mélange comprenant du brai et un diluant, tel qu'une essence légère, également appelé « fluxant » soumis à une opération d'oxydation dans une tour de soufflage en présence 25 d'un catalyseur, à une température fixée et à une pression donnée. Par exemple, les brais oxydés peuvent être fabriqués dans une unité de soufflage, en faisant passer un flux d'air et/ou d'oxygène à travers un brai de départ. Cette opération peut être menée en présence d'un catalyseur d'oxydation, par exemple de l'acide 30 phosphorique. Généralement, l'oxydation est réalisée à des températures élevées, de l'ordre de 200 à 300°C, pendant des durées relativement longues typiquement comprises entre 30 minutes et 2 heures, en continu ou par lots. La durée et la température d'oxydation sont ajustées en fonction des propriétés visées pour le brai oxydé et en fonction de la qualité du brai de départ. 35 ICG70099 FR dépôt texte 3055630 13 Les qualités mécaniques des brais sont généralement appréciées en déterminant une série de caractéristiques mécaniques par des essais normalisés, dont les plus utilisés sont la pénétrabilité à l'aiguille exprimée en 1/10 mm et le point de ramollissement déterminée par l'essai bille et anneau, encore appelée température de ramollissement 5 bille et anneau (TBA). Selon un mode de réalisation de l'invention, le brai présente une pénétrabilité à l'aiguille à 25°C de 0 à 20 1/10 mm, de préférence de 0 à 15 1/10 mm, plus préférentiellement de 0 à 10 1/10 mm, étant entendu que la pénétrabilité est mesurée 10 selon la norme EN 1426. Selon un mode de réalisation de l'invention, le brai présente un point de ramollissement compris entre 115°C et 175°C. Parmi des exemples de brais utilisés dans l'invention, il y a des brais présentant respectivement un point de ramollissement 15 compris entre 115°C et 125°C, entre 135 et 145°C ou encore entre 165 et 175°C. L'ajout d'un brai avec les caractéristiques mécaniques présentées ci-dessus dans une composition bitumineuse permet d'améliorer les propriétés de module de ladite composition bitumineuse et également d'améliorer les propriétés de module des 20 enrobés bitumineux. De plus, l'ajout du brai selon l'invention dans une composition bitumineuse permet de diminuer la pénétrabilité et d'augmenter la température de ramollissement bille-anneau de ladite composition bitumineuse tout en maintenant la viscosité de ladite composition bitumineuse par rapport à une composition bitumineuse sans brai. 25 Selon un mode de réalisation de l'invention, le brai est solide à froid et sous forme divisée. Cette forme facilite la manipulation du brai pour sa mise en oeuvre dans la fabrication de la composition bitumineuse. 30 On entend par brai solide à froid et sous forme divisée, un brai solide à température ambiante qui est conditionné sous une forme divisée, c'est-à-dire sous forme d'unités distinctes les unes des autres, par exemple des granules. Selon un mode de réalisation de l'invention, le brai solide à froid est sous forme de granules. 35 ICG70099 FR dépôt texte 3055630 14 Les granules de brai selon l'invention peuvent avoir au sein d'une même population de granules, une ou plusieurs formes choisies parmi une forme cylindrique, sphérique ou ovoïde. Plus précisément, les granules de brai selon l'invention ont de préférence une forme cylindrique ou sphérique. 5 Selon un mode de réalisation de l'invention, la taille des granules de brai est telle que la dimension moyenne la plus longue est de préférence inférieure ou égale à 50 mm, plus préférentiellement de 2 à 30 mm. Par exemple, l'utilisation d'une filière permet de contrôler la fabrication de granules d'une taille choisie. Un tamisage permet de 10 sélectionner des granules en fonction de leur taille. Pour permettre la formation de granules de brai qui n'adhèrent pas entre elles et résistent à la compression lors de leur stockage, il peut être avantageux d'enrober en tout ou partie la surface des granules de brai d'un anti-agglomérant. 15 Le brai, sous forme de granulés éventuellement recouvert par un composé antiagglomérant, est facilement manipulable après une durée de transport et/ou de stockage prolongée. 20 Procédé de fabrication d'une composition bitumineuse : L'invention a également pour objet un procédé de fabrication d'une composition bitumineuse comprenant au moins un brai a) et au moins une base bitume b), tels qu'ils ont été définis ci-dessus. Ce procédé comprenant au moins les étapes de : 25 Chauffage de la base bitume b) à une température allant de 140 à 180 °C, Introduction du brai a) dans la base bitume b), Agitation du mélange à une température allant de 140 à 180°C jusqu'à l'obtention d'un mélange homogène. On a constaté de façon surprenante que le brai se mélange parfaitement à la base 30 bitume. De façon avantageuse, le brai ne nécessite pas d'être chauffé, avant d'être ajouté à la base bitume. Bien que le brai ait habituellement une température de fusion supérieure à 220°C, il se solubilise dans les bitumes aux températures habituelles de préparation des ICG70099 FR dépôt texte 3055630 15 compositions bitumineuses. En revanche, les bitumes durs doivent être préalablement chauffés pour être incorporés dans une composition bitumineuse. Le procédé de fabrication de la composition bitumineuse est facile à mettre en oeuvre et ne nécessite pas de transporter à chaud sur de longues distances le brai destiné à 5 améliorer les propriétés de la base bitume, contrairement aux bases bitumes de grade « dur » utilisées dans l'art antérieur. De façon avantageuse, une base bitume produite dans la zone d'application peut être utilisée et ses propriétés améliorées par l'ajout du brai. 10 Composition bitumineuse solide à froid et sous forme divisée La composition bitumineuse selon l'invention peut se présenter sous forme solide à froid et sous une forme divisée. 15 Par « bitume solide à froid », on entend un bitume présentant un aspect solide à température ambiante quelles que soient les conditions de transport et/ou de stockage. Plus précisément, on entend par bitume solide à température ambiante, un bitume qui conserve son aspect solide tout au long du transport et/ou du stockage à température ambiante, c'est-à-dire un bitume qui ne flue pas à température ambiante sous son 20 propre poids et de plus, qui ne flue pas lorsqu'il est soumis à des forces de pressions issues des conditions de transport et/ou de stockage. Selon un mode de réalisation, la composition bitumineuse solide à froid et sous forme divisée comprend : 25 a) au moins un brai ayant une pénétrabilité à 25°C allant de 0 à 20 1/10 mm, une température de ramollissement bille et anneaux (TBA) allant de 115°C à 175°C, étant entendu que la pénétrabilité est mesurée selon la norme EN 1426 et que la TBA est mesurée selon la norme EN 1427, b) au moins une base bitume, et 30 c) au moins un additif chimique. Au sens de l'invention, la composition bitumineuse solide à froid et sous forme divisée est également appelée « composition bitumineuse additivée ». ICG70099 FR dépôt texte 3055630 16 Selon un mode de réalisation, la composition bitumineuse selon l'invention solide à froid et sous forme divisée comprend au moins un additif chimique choisi parmi : un composé organique, une paraffine, un acide polyphosphorique et leurs mélanges. 5 En particulier, la composition bitumineuse solide et sous forme divisée comprend au moins un additif chimique en quantité adaptée pour que sa pénétrabilité soit de préférence de 5 à 70 1/10mm, de préférence de 10 à 60 1/10mm, étant entendu que la pénétrabilité est mesurée à 25°C selon la norme EN 1426. 10 Un autre objet concerne l'utilisation d'un brai ayant une pénétrabilité à 25°C allant de 0 à 20 1/10 mm, une température de ramollissement bille et anneaux (TBA) allant de 115°C à 175°C, étant entendu que la pénétrabilité est mesurée selon la norme EN 1426 et que la TBA est mesurée selon la norme EN 1427 pour augmenter le module d'une composition bitumineuse. 15 Base bitume Au sens de l'invention, les termes « bitume » et « bitume routier » sont utilisés, de manière équivalente et indépendamment l'un de l'autre. Par « bitume » ou « bitume 20 routier », on entend toutes compositions bitumineuses constituées d'une ou de plusieurs bases bitumes et comprenant éventuellement un ou plusieurs additifs chimiques et/ou un ou plusieurs élastomères, lesdites compositions étant destinées à une application routière. 25 Parmi les bases bitumes utilisables selon l'invention, on peut citer tout d'abord les bitumes d'origine naturelle, ceux contenus dans des gisements de bitume naturel, d'asphalte naturel ou les sables bitumineux et les bitumes provenant du raffinage du pétrole brut. Les bases bitumes selon l'invention sont avantageusement choisies parmi les bases bitumes provenant du raffinage du pétrole brut. Les bases bitumes peuvent 30 être choisies parmi les bases bitumes ou mélanges de bases bitumes provenant du raffinage du pétrole brut, en particulier des bases bitumes contenant des asphaltènes. ICG70099 FR dépôt texte 3055630 17 Les bases bitumes peuvent être obtenues par des procédés conventionnels de fabrication des bases bitumes en raffinerie, en particulier par distillation directe et/ou distillation sous vide du pétrole. Ces bases bitumes peuvent être éventuellement viscoréduites et/ou désasphaltées et/ou rectifiées à l'air. Il est courant de procéder à la 5 distillation sous vide des résidus atmosphériques provenant de la distillation atmosphérique de pétrole brut. Ce procédé de fabrication correspond, par conséquent, à la succession d'une distillation atmosphérique et d'une distillation sous vide, la charge alimentant la distillation sous vide correspondant aux résidus atmosphériques. Ces résidus sous vide issus de la tour de distillation sous vide peuvent être également 10 utilisés comme bitumes. Il est également courant d'injecter de l'air dans une charge composée habituellement de distillats et de produits lourds provenant de la distillation sous vide de résidus atmosphériques provenant de la distillation du pétrole. Ce procédé permet d'obtenir une base soufflée, ou semi-soufflée ou oxydée ou rectifiée à l'air ou rectifiée partiellement à l'air. 15 Les différentes bases bitumes obtenues par les procédés de raffinage peuvent être combinées entre elles pour obtenir le meilleur compromis technique. La base bitume peut aussi être une base bitume de recyclage. Les bases bitumes peuvent être des bases bitumes de grade dur ou de grade mou. 20 Selon l'invention, pour les procédés conventionnels de fabrication des bases bitumes, on opère à des températures de fabrication comprises entre 100°C et 200°C, de préférence entre 140°C et 200°C, plus préférentiellement entre 140°C et 170°C, et sous agitation pendant une durée d'au moins 10 minutes, de préférence comprise entre 25 30 minutes et 10 heures, plus préférentiellement entre 1 heure et 6 heures. On entend par température de fabrication, la température de chauffage de la ou des bases bitumes avant mélange ainsi que la température de mélange. La température et la durée du chauffage varient selon la quantité de bitume utilisée et sont définies par la norme NF EN 12594. 30 Préférentiellement, la base bitume mise en oeuvre dans l'invention présente une pénétrabilité à l'aiguille mesurée à 25°C selon la norme EN 1426 de 30 à 330 1/10 mm, de préférence de 30 à 220 1/10 mm. ICG70099 FR dépôt texte 3055630 18 Selon un mode de réalisation de l'invention, la base bitume peut également comprendre au moins un élastomère pour bitume connu tel que les copolymères SB (copolymère à blocs du styrène et du butadiène), SBS (copolymère à blocs styrène- 5 butadiène-styrène), SIS (styrène-isoprène-styrène), SBS* (copolymère à blocs styrène-butadiène-styrène en étoile), SBR (styrène-b-butadiène-rubber), EPDM (éthylène propylène diène modifié). Ces élastomères peuvent en outre être réticulés selon tout procédé connu, par exemple avec du soufre. On peut également citer les élastomères réalisés à partir de monomères styrène et de monomères butadiène 10 permettant une réticulation sans agent réticulant tels que décrits dans les documents W02007/058994, W02008/137394 et par la demanderesse dans la demande de brevet W011/013073. Selon un mode de réalisation de l'invention, la composition bitumineuse comprend de 15 0,5% à 15% en masse, de préférence de 1% à 15% en masse, plus préférentiellement de 2% à 12% en masse d'élastomère par rapport à la masse totale de la composition bitumineuse. Additif 20 L'additif chimique est choisi parmi : un composé organique, une paraffine, un acide polyphosphorique et leurs mélanges. Dans un mode de réalisation de l'invention, l'additif chimique est un composé 25 organique. Avantageusement, le composé organique présente une masse molaire inférieure ou égale à 2000 gmol-1, de préférence une masse molaire inférieure ou égale à 1000 gmol-1. Dans ce premier mode de réalisation, selon une première variante, le composé organique est un composé de formule générale (I) : 30 Art-R-Ar2 (I), dans laquelle : ICG70099 FR dépôt texte 3055630 19 - Arl et Ar2 représentent indépendamment l'un de l'autre un noyau benzène ou un système de noyaux aromatiques condensés de 6 à 20 atomes de carbones, substitués par au moins un groupe hydroxyle, et - R représente un radical divalent éventuellement substitué, dont la 5 chaîne principale comprend de 6 à 20 atomes de carbone et au moins un groupe choisi parmi les fonctions amide, ester, hydrazide, urée, carbamate, anhydride. De préférence, Arl et/ou Ar2 sont substitués par au moins un groupe alkyle de 1 à 10 atomes de carbone, avantageusement en une ou des positions ortho par rapport au(x) 10 groupe(s) hydroxyle(s), plus préférentiellement Arl et Ar2 sont des groupes 3,5- dialky1-4-hydroxyphényle, avantageusement des groupes 3,5-di-tert-buty1-4- hydroxyphényle. De préférence, R est en position para par rapport à un groupe hydroxyle de Arl et/ou Ar2. 15 Avantageusement, le composé de formule (I) est le 2',3-bis[(3-[3, 5-di-tert-buty1-4- hydroxyphenyl]propiony1)]propionohydrazide. Selon une seconde variante de ce premier mode de réalisation, le composé organique 20 est un composé de formule générale (II) : R-(NH).CONH-(X)',-NHCO(NH).-R' (II), dans laquelle, - les groupements R et R', identiques ou différents, contiennent une chaîne hydrocarbonée saturée ou insaturée, linéaire, ramifiée ou cyclique, comprenant de 1 à 25 22 atomes de carbone, éventuellement substituée, et comprenant éventuellement des hétéroatomes, des cycles et/ou des hétérocycles ; - le groupement X contient une chaîne hydrocarbonée, saturée ou insaturée, linéaire, cyclique ou ramifiée, comprenant de 1 à 22 atomes de carbone, éventuellement substituée, et comprenant éventuellement des hétéroatomes, des cycles et/ou des 30 hétérocycles ; - n et m sont des entiers ayant une valeur de 0 ou 1 indépendamment l'un de l'autre. ICG70099 FR dépôt texte 3055630 20 Selon cette variante, lorsque l'entier m a une valeur de 0, alors les groupements R(NH).CONH et NHCO(NH).-R' sont liés de façon covalente par une liaison hydrazide CONH-NHCO. Le groupement R, ou le groupement R', comprend alors au 5 moins un groupement choisi parmi : une chaîne hydrocarbonée d'au moins 4 atomes de carbone, un cycle aliphatique de 3 à 8 atomes, un système polycyclique condensé aliphatique, partiellement aromatique ou entièrement aromatique, chaque cycle comprenant 5 ou 6 atomes. 10 Toujours selon cette variante, lorsque l'entier m a une valeur de 1, alors le groupement R, le groupement R' et/ou le groupement X, comprend au moins un groupement choisi parmi : une chaîne hydrocarbonée d'au moins 4 atomes de carbone, un cycle aliphatique de 3 à 8 atomes, un système polycyclique condensé aliphatique, partiellement aromatique ou entièrement aromatique, chaque cycle comprenant 5 ou 6 15 atomes. De préférence, le groupement R et/ou R' comprend une chaîne hydrocarbonée aliphatique de 4 à 22 atomes de carbone, notamment, choisie parmi les groupements C4H9, C5Hii, C9H19, CHH23, C121-125, C17H35, Cl8H37, C21H43, C22H45. 20 De préférence, le groupement X représente une chaîne hydrocarbonée linéaire, saturée comprenant de 1 à 22 atomes de carbone. De préférence, le groupement X est choisi parmi les groupements C2H4, C31-16. De préférence, le groupement X peut aussi être un groupement cyclohexyl ou un 25 groupement phényl, les radicaux R-(NH)'CONH- et NHCO(NH).-R'- peuvent alors être en position ortho, méta ou para. Par ailleurs, les radicaux R-(NH).CONH- et NHCO(NH).-R'- peuvent être en position cis ou trans l'un par rapport à l'autre. De plus, lorsque le radical X est cyclique, ce cycle peut être substitué par d'autres groupements que les deux groupements principaux R-(NH).CONH- et -NHCO(NH).- 30 R'. De préférence, le groupement X comprend deux cycles de 6 carbones reliés par un groupement CH2, ces cycles étant aliphatiques ou aromatiques. Dans ce cas, le ICG70099 FR dépôt texte 3055630 21 groupement X est un groupement comportant deux cycles aliphatiques reliés par un groupement CH2 éventuellement substitué comme par exemple : ou 5 Avantageusement, selon cette variante, le composé organique est un composé de formule générale (II) choisi parmi les dérivés hydrazides tels que les composés C5HiiCONH-NHCO-05H1 1, C9H19-CONH-NHCO-C9H19, Ci iH23-CONH-NHCO-C iH23, C17E135-CONH-NHCO-C17E135, ou C211-143-CONH-NHCO-C21H43 ; les diamides telles que la N,N'-éthylènedi(stéaramide) de formule C17E135-CONH-CH2-CH2-NHCO- 10 C171135 ; et les dérivés uréides tels que la 4,4'- bis(dodécylaminocarbonylamino)diphénylmethane de formule C12H25-NHCONHC6H4-CH2-C6H4-NHCONH-C121-125. Selon une troisième variante de ce mode de réalisation, le composé organique est un 15 composé de formule (III) : (R-NHCO)'-Z-(NHCO-R' )y (III), dans laquelle, - R et R', identiques ou différents, contiennent une chaîne hydrocarbonée saturée ou insaturée, linéaire, ramifiée ou cyclique comprenant de 1 à 22 atomes de 20 carbone, éventuellement substituée, et éventuellement comprenant des hétéroatomes, des cycles et/ou des hétérocycles, - Z représente un groupement tri-fonctionnalisé choisi parmi les groupements suivants : NN z1 z2 25 - x et y sont des entiers différents de valeur variant de 0 à 3 et tels que x+y=3. ICG70099 FR dépôt texte 3055630 22 De préférence, lorsque x est égal à 0 et Z représente Z2, le composé de formule (III) est la N2, N4, N6-tridécylmélamine ayant la formule suivante avec R' représentant le groupe C9E119: 0 HN C91119 O N/"N C9H19 N N NH H 5 D'autres composés préférés répondant à la formule (III), sont tels que x est égal à 0, Z représente Z2 et R' représente une chaîne hydrocarbonée saturée, linéaire, de 1 à 22 atomes de carbone, de préférence de 2 à 18 atomes de carbone, de préférence de 5 à 12 atomes de carbone. D'autres composés préférés répondant à la formule (III) sont tels que : y est égal à 0 et 10 Z représente Z1, les composés ont alors pour formule : H R avec R choisi parmi les groupes suivants, pris seuls ou en mélanges : ;r 2 et notamment q va de 3 à 20 ou plus et que 5q+r-2s=0. En particulier, lesdits acides polyphosphoriques peuvent être des composés linéaires de formule brute PqH(q+2)0(3q+i) correspondant à la formule développée : 20 où q a la définition donnée ci-dessus. Ils peuvent encore être des produits de structure bidimensionnelle ou tridimensionnelle. Tous ces acides polyphosphoriques peuvent être considérés comme des produits de polycondensation par chauffage de l'acide métaphosphorique aqueux. 25 On ne sortira pas du cadre de l'invention en combinant plusieurs additifs chimiques différents tels que différents composés organiques de formule (I), (II), (III), (V), (VI) et (VII), les produits de réaction d'au moins un polyol en C3-C12 et d'au moins un aldéhyde en C2-C12, notamment ceux comprenant un groupement de formule (IV), ICG70099 FR dépôt texte 3055630 29 et/ou différentes paraffines et/ou différents acides polyphosphoriques dans la composition bitumineuse de l'invention. Selon un premier mode de réalisation de l'invention, la composition bitumineuse 5 additivée comprend de 0,1% à 10% en masse, de préférence de 0,5% à 5% en masse, plus préférentiellement de 0,5% à 2,5% en masse d'additif chimique par rapport à la masse totale de la composition bitumineuse. Selon un autre mode de réalisation de l'invention, la composition bitumineuse 10 additivée selon l'invention est une composition bitumineuse concentrée. Dans ce cas, avant sa mise en oeuvre, par exemple dans une application décrite ci-dessous, la composition bitumineuse additivée concentrée est fondue puis diluée avec au moins une autre composition bitumineuse non additivée. Cette dilution est calculée pour atteindre une teneur en additif de 0,1% à 10% en masse, de préférence de 0,5% à 5% 15 en masse, plus préférentiellement de 0,5% à 2,5% en masse d'additif chimique par rapport à la masse totale de la composition bitumineuse. Selon ce mode de réalisation, la composition bitumineuse additivée concentrée comprend de 5% à 30% en masse, de préférence de 6% à 28% en masse, plus préférentiellement de 7% à 26% en masse de l'additif chimique par rapport à la masse 20 totale de ladite base de la composition bitumineuse. Selon un mode de réalisation de l'invention, la composition bitumineuse additivée peut en outre comprendre au moins un adjuvant polymère oléfinique. L'adjuvant polymère oléfinique est choisi, de préférence, dans le groupe consistant en 25 (a) les copolymères éthylène/(méth)acrylate de glycidyle ; (b) les terpolymères éthylène/monomère A/monomère B et (c) les copolymères résultant du greffage d'un monomère B sur un substrat polymère. (a) Les copolymères éthylène/(méth)acrylate de glycidyle sont, avantageusement, 30 choisis parmi les copolymères statistiques ou séquencés, de préférence statistiques, d'éthylène et d'un monomère choisi parmi l'acrylate de glycidyle et le méthacrylate de glycidyle, comprenant de 50% à 99,7% en masse, de préférence de 60% à 95% en masse, plus préférentiellement 60% à 90% en masse d'éthylène. ICG70099 FR dépôt texte 3055630 30 (b) Les terpolymères sont, avantageusement, choisis parmi les terpolymères statistiques ou séquencés, de préférence statistiques, d'éthylène, d'un monomère A et d'un monomère B. 5 Le monomère A est choisi parmi l'acétate de vinyle et les acrylates ou méthacrylates d'alkyle en Ci à C6. Le monomère B est choisi parmi l'acrylate de glycidyle et le méthacrylate de glycidyle. Les terpolymères éthylène/monomère A/monomère B comprennent de 0,5% à 40% 10 en masse, de préférence de 5% à 35% masse, plus préférentiellement de 10% à 30% en masse de motifs issus du monomère A et, de 0,5% à 15% en masse, de préférence de 2,5% à 15% en masse de motifs issus du monomère B, le reste étant formé de motifs issus de l'éthylène. 15 (c) Les copolymères résultent du greffage d'un monomère B choisi parmi l'acrylate de glycidyle et le méthacrylate de glycidyle, sur un substrat polymère. Le substrat polymère consiste en un polymère choisi parmi les polyéthylènes, notamment les polyéthylènes basse densité, les polypropylènes, les copolymères statistiques ou séquencés, de préférence statistiques, d'éthylène et d'acétate de vinyle et les 20 copolymère statistiques ou séquencés, de préférence statistiques, d'éthylène et d'acrylate ou méthacrylate d'alkyle en C1 à C6, comprenant de 40% à 99,7% en masse, de préférence de 50% à 99% en masse d'éthylène. Lesdits copolymères greffés comprennent de 0,5% à 15% en masse, de préférence de 2,5% à 15% en masse de motifs greffés issus du monomère B. 25 Avantageusement, l'adjuvant polymère oléfinique est choisi parmi les terpolymères statistiques d'éthylène (b), d'un monomère A choisi parmi les acrylates ou méthacrylates d'alkyle en Ci à C6 et d'un monomère B choisi parmi l'acrylate de glycidyle et le méthacrylate de glycidyle, comprenant de 0,5% à 40% en masse, de 30 préférence de 5% à 35% masse, plus préférentiellement de 10% à 30% en masse de motifs issus du monomère A et, de 0,5% à 15% en masse, de préférence de 2,5% à 15% en masse de motifs issus du monomère B, le reste étant formé de motifs issus de l'éthylène. ICG70099 FR dépôt texte 3055630 31 Selon un mode de réalisation de l'invention, la composition bitumineuse comprend de 0,05% à 15% en masse, de préférence de 0,1% à 10% en masse, plus préférentiellement de 0,5% à 6% en masse de l'adjuvant polymère oléfinique par 5 rapport à la masse totale de la composition bitumineuse. Selon un mode de réalisation particulier, on prépare une composition bitumineuse solide à froid et sous forme divisée en mettant en contact : au moins une composition bitumineuse telle que définie ci-dessus, 10 de 0,1% à 5% en masse, de préférence de 0,5% à 4% en masse, plus préférentiellement de 0,5% à 2,5% en masse d'un additif chimique, les pourcentages étant donnés en masse rapportée à la masse totale de la composition bitumineuse. 15 Selon un autre mode de réalisation particulier, on prépare une composition bitumineuse solide à froid et sous forme divisée en mettant en contact : au moins une composition bitumineuse telle que définie ci-dessus, de 5% et 30% en masse, de préférence de 6% et 28% en masse, plus préférentiellement de 7% et 26% en masse d'un additif chimique, 20 les pourcentages étant donnés en masse rapportée à la masse totale de la composition bitumineuse. Les quantités de l'additif chimique et, éventuellement, de l'adjuvant polymère oléfinique sont ajustées en fonction de la nature de la composition bitumineuse 25 utilisée. Procédé de transport et/ou de stockage et/ou de manipulation de la composition bitumineuse solide à froid et sous forme divisée Un autre objet de l'invention concerne également un procédé de transport et/ou de stockage et/ou de manipulation de la composition bitumineuse solide à froid et sous 30 forme divisée, ladite composition bitumineuse étant transportée et/ou stockée et/ou manipulée sous forme de pains ou de granules de composition bitumineuses solides à ICG70099 FR dépôt texte 3055630 32 température ambiante, notamment à température ambiante élevée. La composition bitumineuse solide à froid et sous forme divisée est telle que décrite ci-dessus. Par « température ambiante » ou « température ambiante élevée », on entend la 5 température résultante des conditions climatiques dans lesquelles est transporté et/ou stocké le bitume. Plus précisément, la température ambiante équivaut à la température atteinte lors du transport et/ou du stockage et/ou de la manipulation du bitume, étant entendu que la température ambiante implique qu'aucun apport de chaleur n'est apporté autre que celui résultant des conditions climatiques. 10 De préférence, la composition bitumineuse additivée de l'invention est transportée et/ou stockée et/ou manipulée à une température ambiante pendant une durée supérieure ou égale à 2 mois, préférence à 3 mois. 15 Selon un mode de réalisation de l'invention, la composition bitumineuse additivée de l'invention est transportée et/ou stockée à une température inférieure à 100°C. En particulier, la température de transport et/ou de stockage et/ou de manipulation correspond à la température ambiante. On entend par température ambiante, la température qui est atteinte lors du transport et/ou de stockage de la composition 20 bitumineuse selon l'invention sans que ladite composition bitumineuse soit chauffée par tout type de procédé. Ainsi, la température ambiante peut atteindre des températures élevées, inférieure à 100°C, durant les périodes estivales, en particulier dans les régions géographiques à climat chaud. 25 De préférence, la température ambiante élevée est inférieure à 100°C. Avantageusement, la température ambiante élevée est de 20°C à 90°C, de préférence de 20°C à 80°C, plus préférentiellement de 30°C à 80°C. 30 Les compositions bitumineuses solides à froid et sous forme divisée selon la présente invention sont remarquables en ce qu'ils permettent le transport et/ou le stockage de composition bitumineuse à froid dans des conditions optimales, en particulier sans qu'il y ait fluage desdites compositions bitumineuses solides lors de leur transport ICG70099 FR dépôt texte 3055630 33 et/ou le stockage, même lorsque la température ambiante est élevée et sans dégrader les propriétés de ladite composition bitumineuse, voire en les améliorant. Pain de bitume Selon un mode de réalisation de l'invention, la composition bitumineuse solide à froid 5 et sous forme divisée est sous forme de pain. Au sens de l'invention, la composition bitumineuse sous forme de pain est également appelée « pain de bitume ». On entend par pain de bitume, un bloc de composition bitumineuse selon l'invention ayant une masse comprise entre 1 kg et 1000 kg, de préférence, entre 1 kg et 200 kg, plus préférentiellement entre 1 kg et 50 kg, encore plus préférentiellement entre 5 kg 10 et 25 kg, encore plus préférentiellement entre 10 kg et 30 kg, ledit bloc étant avantageusement parallélépipédique, de préférence étant un pavé. Le pain de bitume selon l'invention a, de préférence, un volume compris entre 1000 cm3 et 50000 cm3, de préférence entre 5000 cm3 et 25000 cm3, plus préférentiellement 15 entre 10000 cm3 et 30000 cm3, encore plus préférentiellement entre 14000 cm3 et 25000 cm3. Lorsque le pain de bitume est manipulé manuellement par une personne, la masse du pain de composition bitumineuse peut varier de 1 à 20 kg, et de 20 à 50 kg dans le cas d'une manutention par deux personnes. Lorsque la manutention est réalisée par des 20 équipements mécaniques, la masse du pain de bitume peut varier de 50 à 1000 kg. Le pain de bitume est fabriqué à partir de la composition bitumineuse additivée telle que décrite ci-dessus selon tout procédé connu industriellement, par exemple par extrusion, par moulage, ou selon le procédé de fabrication décrit dans le document 25 US2011/0290695. Le pain de bitume est avantageusement emballé d'un film thermofusible selon tout procédé connu, de préférence par un film en polypropylène, polyéthylène ou un mélange de polyéthylène et polypropylène. La composition bitumineuse conditionnée 30 en pain de bitume emballé d'un film thermofusible présente l'avantage d'être prêt à l'emploi c'est-à-dire qu'elle peut être directement chauffée dans le fondoir sans ICG70099 FR dépôt texte 3055630 34 déballage préalable par exemple pour la fabrication d'émulsion ou éventuellement introduit directement dans l'unité d'enrobage de fabrication des enrobés. Le matériau thermofusible qui fond avec la composition bitumineuse additivée n'affecte pas les propriétés de ladite composition bitumineuse. 5 Le pain de bitume selon l'invention peut également être recouvert de composé antiagglomérant tel que défini ci-dessus. Dans cette variante, les préférences, les avantages, les différents modes de réalisation décrits pour les composés anti-agglomérant s'appliquent également. 10 Le pain de bitume selon l'invention peut également être conditionné dans un carton selon tout procédé connu. En particulier, le pain de bitume selon l'invention est conditionné dans un carton en faisant couler à chaud la composition bitumineuse selon l'invention dans un carton 15 dont la paroi de la face interne est siliconée puis refroidit, les dimensions du carton étant adaptées au poids et/ou volume du pain de bitume souhaité. Lorsque le pain de bitume selon l'invention est emballé d'un film thermofusible ou est conditionné dans un carton, la demanderesse a démontré que la détérioration dudit film thermofusible ou dudit carton lors du transport et/ou du stockage à froid dudit 20 pain de bitume selon l'invention n'entrainait pas le fluage de la composition bitumineuse. Par conséquent, les pains de bitume selon l'invention conservent leur forme initiale et ne collent pas entre eux lors de leur transport et/ou stockage à froid malgré le fait que le film thermofusible ou le carton soit endommagé. L'absence de fluage de la composition bitumineuse sous forme de pain lors de son transport et/ou 25 stockage à froid est due à la présence d'au moins un additif chimique au sein de la composition bitumineuse. Granules de bitume Selon un autre mode de réalisation de l'invention, la composition bitumineuse solide à froid et sous forme divisée est sous forme de granules. Au sens de l'invention, la 30 composition bitumineuse sous forme de granules est également appelée « granules de bitume ». ICG70099 FR dépôt texte 3055630 35 Les granules de bitume selon l'invention peuvent avoir au sein d'une même population de granules, une ou plusieurs formes choisies parmi une forme cylindrique, sphérique ou ovoïde. Plus précisément, les granules de bitume selon l'invention ont de préférence une forme cylindrique ou sphérique. 5 La taille des granules de bitume peut varier selon le procédé de fabrication employé. Selon un mode de réalisation de l'invention, la taille des granules de bitume est telle que la dimension moyenne la plus longue est de préférence inférieure ou égale à 50 mm, plus préférentiellement de 3 à 30 mm, encore plus préférentiellement comprise 10 de 5 à 20 mm. Par exemple, l'utilisation d'une filière permet de contrôler la fabrication de granules d'une taille choisie. Un tamisage permet de sélectionner des granules en fonction de leur taille. De préférence, les granules de bitume selon l'invention présentent un poids compris 15 entre 0,1 g et 50 g, de préférence entre 0,2 g et 10 g, plus préférentiellement entre 0,2 g et 5 g. Selon un autre mode de réalisation de l'invention, la taille des granules de bitume est telle que la dimension moyenne la plus longue est de préférence inférieure à 20 mm, 20 plus préférentiellement inférieure à 10 mm, encore plus préférentiellement inférieure à 5 mm. Les granules de bitume sont obtenues par mise en forme de composition bitumineuse additivée selon l'invention telle que décrite ci-dessus selon tout procédé connu, par 25 exemple selon le procédé de fabrication décrit dans le document US 3 026 568, le document WO 2009/153324 ou le document WO 2012/168380. Selon un mode de réalisation particulier, la mise en forme des granules peut être réalisée par égouttage, en particulier à l'aide d'un tambour. D'autres techniques peuvent être utilisées dans le procédé de fabrication des granules 30 de composition bitumineuse, en particulier le moulage, l'extrusion, le pastillage... Selon un mode de réalisation de l'invention, les granules de bitume comprennent en outre au moins un anti-agglomérant, de préférence d'origine minérale ou organique. ICG70099 FR dépôt texte 3055630 36 De préférence, les granules de bitume comprennent en outre entre 0,5% et 20% en masse, de préférence entre 2% et 20% en masse, plus préférentiellement entre 4% et 15% en masse de l'anti-agglomérant par rapport à la masse totale de la composition bitumineuse additivée desdites granules. 5 Dans ce mode de réalisation, les granules de bitume sont préparées à partir de la composition bitumineuse selon l'invention telle que définie ci-dessus, lesdites granules étant préparées en mettant en contact : une ou plusieurs compositions bitumineuses additivées selon l'invention, 10 entre 0,1% et 5% en masse, de préférence entre 0,5% et 4% en masse, plus préférentiellement entre 0,5% et 2,5% en masse d'un additif chimique par rapport à la masse totale de la composition bitumineuse additivée desdites granules, et entre 0,5% et 20% en masse, de préférence entre 2% et 20% en masse, plus 15 préférentiellement entre 4% et 15% en masse de l'anti-agglomérant par rapport à la masse totale de la composition bitumineuse additivée desdites granules. Selon un mode de réalisation de l'invention, les granules de bitume sont recouvertes sur au moins une partie de leur surface d'un anti-agglomérant, de préférence sur 20 l'ensemble de leur surface. De préférence, la masse de l'anti-agglomérant recouvrant au moins une partie de la surface des granules est comprise entre 0,2% et 10% en masse, de préférence entre 0,5% et 8% en masse, plus préférentiellement entre 0,5% et 5% par rapport à la masse 25 totale de la composition bitumineuse additivée desdites granules. Avantageusement, la masse de l'anti-agglomérant recouvrant au moins une partie de la surface des granules est d'environ 1% en masse par rapport à la masse totale de la composition bitumineuse additivée desdites granules. De préférence, la couche d'anti-agglomérant recouvrant les granules de bitume selon 30 l'invention est, de préférence, continue de façon à ce qu'au moins 90% de la surface desdites granules est recouverte d'un anti-agglomérant, de préférence au moins 95%, plus préférentiellement au moins 99%. ICG70099 FR dépôt texte 3055630 37 De préférence également, l'épaisseur moyenne de la couche d' anti-agglomérant est, de préférence, supérieure ou égale à 20 iam, plus préférentiellement comprise entre 20 et100 Avantageusement, la couche d' anti-agglomérant doit être suffisamment épaisse pour 5 que celle-ci soit continue. Les granules de selon l'invention sont recouvertes de l'anti-agglomérant selon tout procédé connu, par exemple selon le procédé décrit dans le document US 3 026 568. Par « anti-agglomérant » ou « composé anti-agglomérant », on entend tout composé 10 qui limite, réduit, inhibe, retarde, l'agglomération et/ou l'adhésion des granules entre eux lors de leur transport et/ou de leur stockage à température ambiante et qui assure leur fluidité lors de leur manipulation. De préférence, l'anti-agglomérant est choisi parmi le talc ; les fines généralement de 15 diamètre inférieur à 125 i.tm à l'exception des fines calcaires, telles que les fines siliceuses ; le sable tel que le sable de fontainebleau ; le ciment ; le carbone ; les résidus du bois tels que la lignine, la lignosulfonate, les poudres d'aiguilles de conifères, les poudres de cônes de conifères, notamment de pin ; les cendres de balle de riz ; la poudre de verre ; les argiles telles que le kaolin, la bentonite, la vermiculite ; 20 l'alumine telle que les hydrates d'alumine ; la silice ; les dérivés de silice tels que les fumées de silice, les fumées de silice fonctionnalisées, notamment les fumées de silice hydrophobe ou hydrophile, les silices pyrogénées, notamment les silices pyrogénées hydrophobes ou hydrophiles, les silicates, les hydroxydes de silicium et les oxydes de silicium ; la poudre de matière plastique ; la chaux ; le plâtre ; la poudre de 25 caoutchouc ; la poudre de polymères tels que les copolymères styrène-butadiène (SB), les copolymères styrène-butadiène-styrène (SB S) ; et leurs mélanges. Avantageusement, l'anti-agglomérant est choisi parmi le talc ; les fines généralement de diamètre inférieur à 125 i.tm à l'exception des fines calcaires, telles que les fines 30 siliceuses ; les résidus du bois tels que la lignine, la lignosulfonate, les poudres d'aiguilles de conifères, les poudres de cônes de conifères, notamment de pin; la poudre de verre ; le sable tel que le sable de fontainebleau ; les fumées de silice, ICG70099 FR dépôt texte 3055630 38 notamment les fumées de silice hydrophile et hydrophobe ; les silices pyrogénées, notamment les silices pyrogénées hydrophobes ou hydrophiles ; et leurs mélanges. A titre d'exemple, l'anti-agglomérant peut être les fumées de silice. Les fumées de 5 silice utilisés dans l'invention sont commercialement disponibles et par exemple peuvent être vendus par Evonik Degussa sous la marque AEROSIL®, comme par exemple l'AEROSIL°200, par Cabot Corporation sous les marques CAB-O-SIL° et CAB-O-SPERSE® ou encore par Wacker Chemie AG sous la marque HDK®. 10 Selon un mode de réalisation de l'invention, l'anti-agglomérant compris dans la composition bitumineuse formant les granules de bitume peut être identique ou différent de l'anti-agglomérant recouvrant au moins une partie de la surface desdites granules de bitume. 15 Selon un mode de réalisation de l'invention, les granules de bitume comprennent un coeur et une couche de revêtement dans lequel : - le coeur comprend au moins une composition bitumineuse additivée selon l'invention telle que définie ci-dessus et, - la couche de revêtement comprend au moins un composé viscosifiant et au 20 moins un composé anti-agglomérant tel que défini ci-dessus. Par « couche de revêtement », on entend que la couche de revêtement recouvre au moins 90% de la surface du coeur, de préférence au moins 95% de la surface du coeur, plus préférentiellement au moins 99% de la surface du coeur. 25 Par « viscosifiant » ou « composé viscosifiant », on entend un composé qui a la propriété de diminuer la fluidité d'un liquide ou d'une composition et donc d'en augmenter la viscosité. Les termes « viscosifiant » et « composé viscosifiant » sont utilisés au sens de l'invention, de manière équivalente et indépendamment l'un de l'autre. 30 Le viscosifiant au sens de l'invention est un matériau qui présente une viscosité dynamique supérieure ou égale à 50 mPa.s-1, de préférence de 50 mPa.s-1 à 550 mPa.s1, plus préférentiellement de 80 mPa.s-1 à 450 mPa.s-1, la viscosité étant une viscosité Brookfield mesurée à 65°C. La viscosité d'un viscosifiant selon l'invention est ICG70099 FR dépôt texte 3055630 39 mesurée à 65°C au moyen d'un viscosimètre Brookfield CAP 2000+ et à une vitesse de rotation de 750 tr/min. La lecture de la mesure est réalisée après 30 secondes pour chaque température. De préférence, le viscosifiant est choisi parmi : 5 - les composés gélifiants de préférence d'origine végétale ou animale, tels que : la gélatine, l'agar-agar, les alginates, les dérivés de cellulose, les amidons, les amidons modifiés, ou les gommes gellanes ; - les polyéthylène glycols (PEG) tels que les PEG ayant un poids moléculaire compris entre 800 g.mo1-1 et 8000 g.mo1-1, comme par exemple un PEG ayant un 10 poids moléculaire de 800 g.mo1-1 (PEG-800), un PEG ayant un poids moléculaire de 1000 g.mo1-1 (PEG-1000), un PEG ayant un poids moléculaire de 1500 g.mo1-1 (PEG1500), un PEG ayant un poids moléculaire de 4000 g.mo1-1 (PEG-4000) ou un PEG ayant un poids moléculaire de 6000 g.mo1-1 (PEG-6000); - les mélanges de tels composés. 15 Avantageusement, le viscosifiant est choisi parmi : - les composés gélifiants de préférence d'origine végétale ou animale, tels que : la gélatine, l'agar-agar, les alginates, les dérivés de cellulose ou les gommes gellanes ; - les polyéthylène glycols (PEG) tels que les PEG ayant un poids moléculaire 20 compris entre 800 g.mo1-1 et 8000 g.mo1-1, comme par exemple un PEG ayant un poids moléculaire de 800 g.mo1-1 (PEG-800), un PEG ayant un poids moléculaire de 1000 g.mo1-1 (PEG-1000), un PEG ayant un poids moléculaire de 1500 g.mo1-1 (PEG1500), un PEG ayant un poids moléculaire de 4000 g.mo1-1 (PEG-4000) ou un PEG ayant un poids moléculaire de 6000 g.mo1-1 (PEG-6000); 25 - les mélanges de tels composés. Selon un mode de réalisation de l'invention, la couche de revêtement est obtenue par application d'une composition comprenant au moins un composé viscosifiant et au moins un composé anti-agglomérant sur tout ou partie de la surface du coeur en 30 composition bitumineuse solide. De préférence, la couche de revêtement est solide à température ambiante, y compris à température ambiante élevée. ICG70099 FR dépôt texte 3055630 De préférence, la composition comprenant au moins un composé viscosifiant et au moins un composé anti-agglomérant présente une viscosité supérieure ou égale à 200 mPa.s-1, de préférence comprise entre 200 mPa.s-1 et 700 mPa.s-1, la viscosité étant une viscosité Brookfield. 5 Préférentiellement, la couche de revêtement comprend au moins 10% en masse d'au moins un composé viscosifiant par rapport à la masse totale de la couche de revêtement, de préférence de 10 à 90 % en masse, plus préférentiellement de 10 à 85% en masse. Avantageusement, lorsque le vicosifiant est un gélifiant, comme par exemple de la 10 gélatine, la couche de revêtement comprend de 10 à 90 % en masse de composé viscosifiant par rapport à la masse totale de la couche de revêtement, de préférence de 15 à 85%, encore mieux de 15 à 60%. Avantageusement, lorsque le vicosifiant est un gélifiant, comme par exemple de la 15 gélatine, la couche de revêtement comprend de 10 à 90 % en masse de composé anti- agglomérant par rapport à la masse totale de la couche de revêtement, de préférence de 15 à 85%, encore mieux de 40 à 85%. Avantageusement, lorsque le vicosifiant est un PEG, comme par exemple un PEG 20 ayant un poids moléculaire compris entre 800 g.mo1-1 et 8000 g.mo1-1, la couche de revêtement comprend de 10 à 90 % en masse de composé viscosifiant par rapport à la masse totale de la couche de revêtement, de préférence de 40 à 90%, encore mieux de 60 à 90%. Avantageusement, lorsque le vicosifiant est un PEG, comme par exemple un PEG 25 ayant un poids moléculaire compris entre 800 g.mo1-1 et 8000 g.mo1-1, la couche de revêtement comprend de 10 à 90 % en masse de composé anti-agglomérant par rapport à la masse totale de la couche de revêtement, de préférence de 10 à 60%, encore mieux de 10 à 40%. 30 Préférentiellement, la couche de revêtement comprend au moins 10% en masse d'un composé anti-agglomérant par rapport à la masse totale de la couche de revêtement, de préférence de 10 à 90% en masse, encore plus préférentiellement de 15 à 90 % en masse. ICG70099 FR dépôt texte 3055630 41 De préférence, la couche de revêtement représente au moins 5% en masse par rapport à la masse totale de la granule, de préférence de 10 à 60% en masse, plus préférentiellement de 10 à 50%. 5 Avantageusement, le composé viscosifiant et le composé anti-agglomérant représentent au moins 90% en masse par rapport à la masse totale de la couche de revêtement, encore mieux au moins 95% en masse et avantageusement au moins 98% en masse. 10 Selon un mode de réalisation préféré, la couche de revêtement est essentiellement constituée du composé viscosifiant et du composé anti-agglomérant. Outre le composé viscosifiant et le composé anti-agglomérant, la couche de revêtement peut éventuellement comprendre un ou plusieurs composés choisis parmi : 15 les additifs chimiques, les polymères, ... Selon un mode de réalisation de l'invention préféré, les granules de bitume présentent: - un coeur comprenant au moins une composition bitumineuse selon l'invention telle que définie ci-dessus et, - une couche de revêtement comprenant de la gélatine ou un PEG et au moins un 20 composé anti-agglomérant choisi parmi les fines généralement de diamètre inférieur à 125 lm ; les résidus de bois tels que la lignine, les poudres d'aiguilles de conifères et les poudres de cônes de conifères ; la poudrette de caoutchouc ; la poudre de copolymères SBS ; les fumées de silice, notamment les fumées de silice hydrophile et hydrophobe; les silices pyrogénées, 25 notamment les silices pyrogénées hydrophobes ou hydrophiles ; et leurs mélanges. De manière encore préférée, les granules de bitume présentent : un coeur comprenant au moins une composition bitumineuse selon l'invention 30 telle que définie ci-dessus et, une couche de revêtement comprenant de la gélatine ou un PEG et au moins un composé anti-agglomérant choisi parmi les fines généralement de diamètre inférieur à 125 iam ; la lignine ; la poudrette de caoutchouc ; les fumées de silice notamment les ICG70099 FR dépôt texte 3055630 42 fumées de silice hydrophile et hydrophobe ; les silices pyrogénées, notamment les silices pyrogénées hydrophobes ou hydrophiles ; la poudre de copolymères SBS. Selon un mode de réalisation encore préféré, les granules de bitume sont 5 essentiellement constituées de : - un coeur constitué d'une composition bitumineuse additivée selon l'invention telle que définie ci-dessus et, - une couche de revêtement constituée d'un mélange de gélatine ou d'un PEG, avec au moins un composé anti-agglomérant choisi parmi les fines généralement de 10 diamètre inférieur à 125 µm ; la lignine ; la poudrette de caoutchouc ; la poudre de copolymères SBS ; les fumées de silice, notamment les fumées de silice hydrophile et hydrophobe ; les silices pyrogénées, notamment les silices pyrogénées hydrophobes ou hydrophiles. 15 Préférentiellement, les granules de bitume sont essentiellement constituées de : - un coeur constitué d'une composition bitumineuse additivée telle que définie ci-dessus comprenant un additif chimique et - une couche de revêtement constituée d'un mélange de gélatine ou d'un PEG, avec au moins un composé anti-agglomérant choisi parmi les fines généralement de 20 diamètre inférieur à 125 µm ; la lignine ; la poudrette de caoutchouc ; la poudre de copolymères SBS ; les fumées de silice, notamment les fumées de silice hydrophile et hydrophobe ; les silices pyrogénées, notamment les silices pyrogénées hydrophobes ou hydrophiles. 25 Selon un autre mode de réalisation encore préféré, les granules de bitume sont essentiellement constituées de : un coeur constitué d'une composition bitumineuse additivée selon l'invention telle que définie ci-dessus, comprenant un additif chimique de formule (I) défini ci-dessous et 30 une couche de revêtement constituée d'un mélange de gélatine ou d'un PEG, avec au moins un composé anti-agglomérant choisi parmi les fines généralement de diamètre inférieur à 125 µm ; la lignine ; la poudrette de caoutchouc ; la poudre de copolymères SBS; les fumées de silice, notamment ICG70099 FR dépôt texte 3055630 43 les fumées de silice hydrophile et hydrophobe ; les silices pyrogénées, notamment les silices pyrogénées hydrophobes ou hydrophiles. Selon un mode de réalisation de l'invention, les granules de bitume peuvent 5 comprendre en outre une ou plusieurs autres couches d'enrobage, à base d'anti- agglomérant recouvrant tout ou en partie la couche de revêtement de la composition bitumineuse solide à froid selon l'invention. Kit de bitume solide à froid et sous forme divisée Un autre objet de l'invention concerne un kit comprenant au moins : 10 - une base bitume solide à froid et sous forme divisée telle que définie ci-dessus, - une capsule comprenant un brai ayant une pénétrabilité à 25°C allant de 0 à 20 1/10 mm, une température de ramollissement bille et anneaux (TBA) allant de 115°C à 175°C, étant entendu que la pénétrabilité est mesurée selon la norme EN 1426 et que la TBA est mesurée selon la norme EN 1427 sous forme de granules. 15 Un tel kit permet la fabrication d'une composition bitumineuse selon l'invention dans des conditions de mise en oeuvre facilitées. Notamment, la proportion de base bitume solide à froid et sous forme divisée et de brai est calculée lors de la fabrication du kit, ce qui évite de devoir doser la quantité de brai lors de la fabrication de la composition 20 bitumineuse. Selon un mode de réalisation de l'invention, la base bitume solide à froid et sous forme divisée est une base bitume comprenant un additif tel que défini ci-dessus. Selon un mode de réalisation particulier, on prépare une base bitume solide à froid et 25 sous forme divisée en mettant en contact : au moins une base bitume telle que définie ci-dessus, de 0,1% à 5% en masse, de préférence de 0,5% à 4% en masse, plus préférentiellement de 0,5% à 2,5% en masse d'un additif chimique, les pourcentages étant donnés en masse rapportée à la masse totale de la base 30 bitume. ICG70099 FR dépôt texte 3055630 44 Selon un mode de réalisation de l'invention, la base bitume solide à froid et sous forme divisée est sous forme de pain. Les modes de réalisation décrits ci-dessus pour le pain de bitume s'appliquent également au pain de la base bitume. 5 Selon un mode de réalisation de l'invention, la base bitume sous forme de pain comprend sur une de ses faces, une cavité permettant de loger tout ou partie de la capsule. Selon un mode de réalisation de l'invention, la capsule est logée en tout ou partie dans 10 la cavité de manière amovible. Selon ce mode de réalisation, la capsule peut être une capsule à enveloppe molle, notamment un sachet, ou une capsule à enveloppe dure. De préférence, la capsule est en film plastique thermofusible, notamment en 15 polyéthylène, ou en silicone. Un autre objet de l'invention concerne l'utilisation du kit tel que défini ci-dessus dans le procédé de préparation d'une composition bitumineuse prête pour application selon l'invention. 20 Selon un mode de réalisation de l'invention, la base bitume sous forme de pain et la capsule formant le kit tel que défini ci-dessus sont utilisées dans le procédé de préparation d'une composition bitumineuse simultanément ou consécutivement. Dans une variante, lorsque la base bitume sous forme de pain et la capsule formant le 25 kit tel que défini ci-dessus sont utilisés consécutivement dans le procédé de préparation d'une composition bitumineuse, ladite base bitume sous forme de pain est préalablement chauffée puis la capsule est ajoutée. Dans cette variante, avant le chauffage du pain de base bitume, la capsule est délogée de la cavité présente sur l'une des faces du pain. 30 ICG70099 FR dépôt texte 3055630 Dans une autre variante, lorsque la base bitume sous forme de pain et la capsule formant le kit tel que défini ci-dessus sont utilisés simultanément dans le procédé de préparation d'une composition bitumineuse. 5 Enrobés bitumineux ou bétons bitumineux L'invention concerne l'utilisation de la composition bitumineuse selon l'invention telle que définie ci-dessus pour la fabrication d'enrobés bitumineux ou de bétons bitumineux. 10 L'invention concerne également des enrobés bitumineux ou bétons bitumineux comprenant la composition selon l'invention telle que définie ci-dessus et des granulats. 15 L'invention concerne également un procédé de fabrication d'enrobés bitumineux ou de bétons bitumineux comprenant au moins une composition bitumineuse et des granulats, la composition bitumineuse étant choisie parmi les compositions bitumineuses solides à froid et sous forme divisée selon l'invention telle que définie ci-dessus ce procédé comprenant au moins les étapes de : 20 - chauffage des granulats à une température allant de 100°C à 180°C, - mélange des granulats avec la composition bitumineuse dans une cuve telle qu'un malaxeur ou un tambour malaxeur, - obtention d'enrobés. 25 Le procédé de l'invention présente l'avantage de pouvoir être mis en oeuvre sans étape préalable de chauffage des granules de bitume solide. Selon un mode de réalisation de l'invention, le procédé ne comporte pas d'étape de chauffage de la composition bitumineuse solide à froid et sous forme divisée avant son mélange avec les granulats. 30 Le procédé de fabrication d'enrobés selon l'invention ne requiert pas d'étape de chauffage de la composition bitumineuse solide avant mélange avec les granulats car au contact des granulats chauds, le bitume solide à température ambiante fond. ICG70099 FR dépôt texte 3055630 46 Le bitume solide à température ambiante selon l'invention tel que décrit ci-dessus présente l'avantage de pouvoir être ajouté directement aux granulats chauds, sans avoir à être fondu préalablement au mélange avec les granulats chauds. De préférence, l'étape de mélange des granulats et du liant routier est réalisée sous 5 agitation, puis l'agitation est maintenue pendant au plus 5 minutes, de préférence au plus 1 minute pour permettre l'obtention d'un mélange homogène. Le bitume solide selon la présente invention est remarquable en ce qu'il permet le transport et/ou le stockage de bitume routier à température ambiante dans des conditions optimales, en particulier sans qu'il y ait agglomération et/ou adhésion du 10 bitume solide lors de son transport et/ou son stockage, même lorsque la température ambiante est élevée. Les différents modes de réalisation, variantes, les préférences et les avantages décrits ci-dessus pour chacun des objets de l'invention s'appliquent à tous les objets de 15 l'invention et peuvent être pris séparément ou en combinaison. L'invention est illustrée par les exemples suivants donnés à titre non limitatif. Partie expérimentale : Matériel et méthodes 20 Les propriétés des bitumes sont mesurées au moyen des méthodes décrites ci- dessous : - Pénétrabilité à l'aiguille à 25°C (P25) : unité = 1/10mm, norme EN 1426. - Température de ramollissement bille et anneaux (TBA) : unité = °C, norme EN1427. 25 - Point de fragilité Fraass (Fraass) : unité = °C, norme EN12593 - Module Complexe G* de la composition bitumineuse mesuré à 15°C et à 60°C et à une fréquence de 10Hz : unité = MPa ou Pa, norme EN 14770 - Module Complexe de Rigidité des enrobés bitumineux mesuré à 15°C et à une fréquence de 10Hz : unité = MPa, norme EN 12697-24-26 30 Matières premières : - Base Bitume (B) : on a utilisé plusieurs bases bitume dont les caractéristiques sont présentées ci-dessous dans le tableau 1 : 35 ICG70099 FR dépôt texte 3055630 47 Nom commercial ou Pénétrabilité P25 TBA composition B1 Azalt ® 50/70 (base 50 51,1°C bitume) B2 Azalt ® 35/50 (base 40 51,6°C bitume) B3 Base bitume d'origine ghanéenne 125 42,0°C B4 Base bitume d'origine ghanéenne 89 49°C B5 Steeloxe110/30 (bitume oxydé) 25 113 B6 Modulotal® (bitume de grade dur utilisé pour la fabrication d'enrobés à module élevé) 16 65,4 Tableau 1 : caractéristiques de bases bitume testées - Gilsonite (G) vendu commercialement par Hillington sous la marque H103 M® - Brai (BR) : on a utilisé plusieurs brais dont les caractéristiques sont présentées 5 ci-dessous dans le tableau 2 : Pénétrabilité TBA P25 BR1 0-2 115-125°C BR2 0-2 135-145°C BR3 0-2 165-175°C Tableau 2 : caractéristiques des brais testés Préparation des compositions selon l'invention et des compositions témoins : 10 A partir des bases bitume B1 à B6 et des brais BR1 à BR3 ou de la Gilsonite G, des compositions bitumineuses ont été préparées selon le protocole suivant : La base bitume BX (X = 1 à 4) a été portée à 180°C, x% en poids de brai (ou de Gilsonite ou de base B5 ou B6) ont été ajoutés à 180°C. Le mélange a été maintenu agité à 180°C pendant lh et sous 300 tr/min. 15 ICG70099 FR dépôt texte 3055630 48 Les compositions Cl à C10 ainsi obtenues sont résumées dans le tableau 3A ci-dessous. Les teneurs sont données en masse rapportée à la masse totale de la composition : 5 Composition Cl C2 C3 C4 C5 C6 C7 C8 C9 C10 B1 88% 88% - - - - - - - - B2 - - 95% 85% 90% 80% - - - - B3 - - - - - - 95% - 97% - B4 - - - - - - - 95% - 97% BR1 12% - - - - - - - - - BR2 - 12% - - 10% 20% 5% 5% - - BR3 - - 5% 15% - - - - 3% 3% Tableau 3 A : Compositions bitumineuses selon l'invention Les compositions Ti à T3 ainsi obtenues sont résumées dans le tableau 3B ci-dessous. Les teneurs sont données en masse rapportée à la masse totale de la 10 composition : Composition T 1 T2 T3 B1 61% 88% 88% B5 - 12% - B6 39% - - G - - 12% Tableau 3 B : Compositions bitumineuses témoins Les compositions Cl à C10 ainsi que les compositions témoins Ti et T2 présentent 15 des aspects homogènes après leur fabrication. La composition témoin T3 présente un aspect non homogène (bi-phasique) avec la présence de dépôts en fond de cuve après leur fabrication. Par conséquent, l'utilisation de gilsonite pour durcir des bitumes n'est pas conseillée du fait de l'aspect non-homogène de la composition obtenue. Les tests de propriétés mécaniques n'ont donc 20 pas pu être réalisés sur cette composition témoin T3. ICG70099 FR dépôt texte 3055630 49 Mesures des propriétés mécaniques des compositions selon l'invention, des bases bitumes et des compositions témoins : Les propriétés de pénétrabilité, de point de ramollissement, de Fraass ainsi que du 5 module G* à une fréquence de 10Hz et respectivement à des températures de 15°C et 60°C ont mesurées pour les compositions Cl à C10, les bases bitumes B1 à B6 et les compositions témoins Ti à T3. Les propriétés des compositions Cl à C10 ainsi que les propriétés des bases bitumes B1 à B6 et des compositions témoins Ti à T3 sont résumées dans les tableaux 10 4A et 4B ci-dessous : Composition C1 C2 C3 C4 C5 C6 C7 C8 C9 C10 Pénétrabilité 30 30 28 16 26 19 86 62 87 64 (1/10 mm) TBA (°C) 58,2 58,6 55,6 63,6 58,6 64,2 47,2 50,6 46,6 50,2 G* (MPa) 28,2 28,3 69 96 76 105 8,0 12,4 7,2 9,7 (15°C, 10Hz) G* (Pa) 53800 57800 nd nd nd nd nd nd nd nd (60°C, 10Hz) Tableau 4 A : Propriétés mécaniques des compositions Cl à C10 nd : propriété non déterminée 15 Composition B1 B2 B3 B4 B5 B6 Ti T2 Pénétrabilité 49 40 125 89 25 16 30 42 (1/10 mm) TBA (°C) 51,1 51,6 42 45,6 113 65,4 58,2 54,6 G* (MPa) 21,4 54 5,7 9,1 12,2 47 39,8 19,1 (15°C, 10Hz) G* (Pa) (60°C, 10Hz) 24000 nd nd nd nd nd nd 27500 Tableau 4 B : Propriétés mécaniques des bases bitumes B1 à B6 et des témoins Ti à T3 nd : propriété non déterminée ICG70099 FR dépôt texte 3055630 Propriétés mécaniques des compositions Cl à C10, des bases bitumes B1 à B6 et des témoins Ti à T3 après vieillissement. On constate que l'ajout d'un brai selon l'invention dans une base bitume de grade plus 5 mou telle que l'Azalt® 50/70 ou l'Azalt® 35/50 conduit à un durcissement de cette base qui se traduit notamment par un abaissement de la pénétrabilité et une augmentation de la TBA (compositions Cl, C2, C3, C5) : i) de 49 à 30 1/10 mm et de 51,1 à 58,2°C ou 58,6°C pour l'Azalt® 50/70 en présence de 12% de brai, 10 ii) d'environ 43 à 28 1/10 mm et d'environ 51 à 55,6°C pour l'Azalt® 35/50 en présence de 5% de brai, iii) d'environ 43 à 23 1/10 mm et d'environ 51 à 58,6°C pour l'Azalt® 35/50 en présence de 12% de brai, ce qui permet de formuler une composition répondant aux spécifications en termes de 15 pénétrabilité et de TBA à une composition de grade 20/30, à partir d'un grade 50/70 ou 35/50. On constate également que l'ajout d'un brai selon l'invention dans une base bitume de grade plus mou telle que l'Azalt® 35/50 conduit à un durcissement de cette base qui se 20 traduit notamment par un abaissement de la pénétrabilité et/ou une augmentation de la TBA (compositions C4 et C6) : i) d'environ 43 à 16 1/10 mm et d'environ 51 à 63,6°C pour l'Azalt® 35/50 en présence de 15% de brai, ii) d'environ 43 à 19 /10 mm et d'environ 51 à 65,0°C pour l'Azalt® 35/50 en 25 présence de 20% de brai, ce qui permet de formuler une composition répondant aux spécifications en termes de pénétrabilité et de TBA à une composition de grade 10/20, à partir d'un grade 35/50. On constate que l'ajout d'un brai selon l'invention dans une base bitume de grade plus 30 mou telle que l'Azalt® 50/70 ou l'Azalt® 35/50 conduit à une augmentation significative du module G* de la composition : i) pour un bitume de grade 50/70, son module passe de 21,4 MPa à un module au-delà de 28 MPa avec l'ajout de 12% de brai selon l'invention, ii) pour un bitume de grade 35/50, son module passe de 54 à un module compris 69 et 35 105 MPa en fonction de la quantité de brai selon l'invention ajouté. Comparativement, on constate que l'ajout de Modulotal 10/20 dans une base bitume de grade plus mou telle que l'Azalt® 50/70 conduit à un durcissement de cette base qui ICG70099 FR dépôt texte 3055630 51 se traduit notamment par un abaissement de la pénétrabilité et une augmentation de la TBA (composition Tl) : i) de 49 à 30 1/10 mm et de 51,1 à 58,2°C pour l'Azalt® 50/70 en présence de 39% de Modulotal°10/20, 5 ce qui permet de formuler une composition répondant aux spécifications en termes de pénétrabilité et de TBA à une composition de grade 20/30, à partir d'un grade 50/70. S'agissant du module, l'ajout de Modulotal ® dans une base bitume de grade plus mou telle que l'Azalt® 50/70 conduit à une augmentation significative du module G* 10 de la composition : i) pour un bitume de grade 50/70, son module passe de 21,4 MPa à un module au-delà d'environ 40 MPa avec l'ajout de 39% de modulotal. Néanmoins, à iso-pénétrabilité, c'est-à-dire afin d'obtenir une composition de grade 15 20/30, à partir d'un grade 50/70, il est nécessaire d'utiliser à minima trois fois plus de bitume dur Modulotal()10/20 que de brai, ce qui représente une plus grande complexité en termes de logistique du bitume dur. Comparativement, on constate que l'ajout de Steelox 110/30 dans une base bitume de 20 grade plus mou telle que l'Azalt® 50/70 conduit à un durcissement de cette base qui se traduit notamment par un abaissement de la pénétrabilité et une augmentation de la TBA (composition T2) : i) de 49 à 42 1/10 mm et de 51,1 à 54,6°C pour l'Azalt® 50/70 en présence de 12% de Steelox 110/30, 25 ce qui permet de formuler une composition répondant aux spécifications en termes de pénétrabilité et de TBA à une composition de grade 35/50, à partir d'un grade 50/70. Néanmoins, à iso-teneur en Steelox ® et en brai, c'est-à-dire avec 12% de Steelox ® dans la composition témoin T2 et 12% de brai dans la composition Cl, on obtient à 30 partir d'un bitume de grade 50/70, une composition de grade 35/50 en utilisant du Steelox ® alors qu'en utilisant du brai, on obtient, à partir d'un bitume de grade 50/70, une composition de grade 20/30. On constate également que l'ajout de 12% de Steelox ® dans un bitume de grade 35 50/70 ne permet pas d'améliorer le module de ce bitume mais bien au contraire abaisse son module car il passe de 21,4 MPa à 19,1 MPa contrairement à l'ajout de brai dans un bitume de grade 50/70. ICG70099 FR dépôt texte 3055630 52 Par conséquent, ces résultats démontrent qu'à iso-teneur en Steelox ® et en brai, un bitume comprenant 12% de brai présente un grade plus dur et également un module plus élevé qu'un bitume comprenant 12% de Steelox ®. 5 On constate également que l'ajout d'un brai selon l'invention dans une base bitume B3 de grade plus mou conduit à un durcissement de cette base qui se traduit notamment par un abaissement de la pénétrabilité et/ou une augmentation de la TBA : i) de 125 à 86 1/10 mm et de 42 à 47,2°C pour la base bitume B3 en présence de 5% de brai BR2 (composition C7), 10 ii) de 125 à 87 1/10 mm et de 42 à 46,6°C pour la base bitume B3 en présence de 3% de brai BR3 (composition C9), ce qui permet de formuler une composition répondant aux spécifications en termes de pénétrabilité à une composition présentant une pénétrabilité inférieure à 90 1/10 mm et répondant aux spécifications du grade AC10. 15 On constate également que l'ajout d'un brai selon l'invention dans une base bitume B4 de grade plus mou conduit à un durcissement de cette base qui se traduit notamment par un abaissement de la pénétrabilité et/ou une augmentation de la TBA : i) de 89 à 62 1/10 mm et de 45,6 à 50,6°C pour la base bitume B4 en 20 présence de 5% de brai BR2 (composition C8), ii) de 89 à 64 1/10 mm et de 45,6 à 50,2°C pour la base bitume B4 en présence de 3% de brai BR3 (composition C10), ce qui permet de formuler une composition répondant aux spécifications en termes de pénétrabilité à une composition présentant une pénétrabilité inférieure à 70 1/10 mm 25 et répondant aux spécifications du grade AC20. On constate que l'ajout d'un brai selon l'invention dans une base bitume de grade plus mou telle que les bases bitumes B3 ou B4 conduit à une augmentation significative du module G* de la composition : 30 i) pour la base bitume B3, son module passe de 5,7 à un module compris 7 et 8 MPa en fonction de la quantité de brai selon l'invention ajouté, ii) pour la base bitume B4, son module passe de 9 à un module compris 9,7 et 12,4 MPa en fonction de la quantité de brai selon l'invention ajouté. 35 Par conséquent, l'ajout de brai selon l'invention dans une base bitume permet à la fois d'obtenir une base bitume de grade plus dur et également d'obtenir une base bitume présentant un module élevé ce qui permet de l'utiliser pour la fabrication d'enrobés à module élevé. ICG70099 FR dépôt texte 3055630 53 Préparation d'enrobés bitumineux et mesures de leurs propriétés mécaniques : Un enrobé bitumineux est caractérisé comme un enrobé bitumineux à module élevé 5 également appelé EME selon la norme NF EN 13108-1 s'il présente au moins un module complexe de rigidité supérieur à 14000 MPa, la mesure étant effectuée mesuré à 15°C et à une fréquence de 10Hz selon la norme NF EN 12697-26. Deux enrobés bitumineux (El et E2) sont respectivement obtenus à partir de la base 10 bitume B1 et de la composition C2 selon l'invention et de granulats présentant la coupe granulaire décrite dans le tableau 5 : Coupe (mm) 0/2 2/6 6/10 10/14 Filler Poids (%) 31 18 20 29 2 Tableau 5 : Composition granulométrique 15 Les enrobés bitumineux sont préparés de la manière suivante : - Les granulats sont portés à la température de 165°C pendant une durée de 8h environ, - La composition bitumineuse est chauffée à 165°C puis versée sur les granulats préalablement chauffés, le mélange ainsi obtenu est malaxé pendant environ 20 180 secondes à 165°C. Les enrobés bitumineux ainsi obtenus présentent une teneur en composition bitumineuse de 5,1% en masse par rapport à la masse totale des enrobés. Les enrobés bitumineux El et E2 sont obtenus selon la méthode décrite ci-dessus et 25 comprennent respectivement 5,1% en masse de base bitume B1 et de la composition C2 selon l'invention par rapport à la masse totale des enrobés. Les modules de rigidité complexe des enrobés bitumineux El et E2 sont résumés dans le tableau 6 ci-dessous. 30 El E2 Module complexe à 15°C 11493 14608 et à 10Hz (MPa) Tableau 6 : Module complexe de rigidité des enrobés bitumineux El et E2 ICG70099 FR dépôt texte 3055630 54 Les enrobés bitumineux E2 obtenus à partir de la composition C2 selon l'invention présentent un module complexe de 14608 MPa, contrairement aux enrobés bitumineux El obtenus à partir de la base bitume de grade 50/70 dont le module complexe est de 11493 MPa. 5 Par conséquent, les enrobés bitumineux E2 présentant une valeur de module supérieure à 14000 Pa peuvent être utilisés en tant qu'enrobés bitumineux à module élevé contrairement aux enrobés bitumineux El. ICG70099 FR dépôt texte REVENDICATIONS1. Composition bitumineuse caractérisée en ce que la composition comprend : a) au moins un brai ayant une pénétrabilité à 25°C allant de 0 à 20 1/10 mm, une température de ramollissement bille et anneaux (TBA) allant de 115°C à 175°C, étant entendu que la pénétrabilité est mesurée selon la norme EN 1426 et que la TBA est mesurée selon la norme EN 1427, et b) au moins une base bitume. 2. Composition selon la revendication 1, dans laquelle le brai est un brai oxydé. 3. Composition selon la revendication 1 ou 2, dans laquelle le brai est présent en quantité allant de 2 à 30% en masse par rapport à la masse totale de la composition. 4. Composition bitumineuse selon l'une quelconque des revendications 1 à 3, qui est solide à froid et sous forme divisée, et comprend en outre au moins un additif chimique choisi parmi un composé organique, une paraffine, un acide polyphosphorique et leurs mélanges. 5. Composition bitumineuse selon la revendication 4 comprenant de 0,1% à 5% en masse, de préférence de 0,5% à 4% en masse, plus préférentiellement de 0,5% à 2,5% en masse dudit additif chimique par rapport à la masse totale de la base bitume. 6. Composition bitumineuse selon la revendication 4 ou 5, dans laquelle l'additif chimique est un composé organique qui présente une masse molaire en masse inférieure ou égale à 2000 gmol-1, de préférence une masse molaire inférieure ou égale à 1000 gmol-1. 7. Composition bitumineuse selon l'une quelconque des revendications 4 à 6, sous forme de pain ou de granules. 8. Procédé de fabrication d'une composition de bitume selon l'une quelconque des revendications 1 à 7, ce procédé comprenant les étapes suivantes : - Chauffage de la base bitume b) à une température allant de 140 à 180°C, - Introduction du brai a) dans la base bitume b), 3055630 ICG70099 FR texte remplacement NI 56 - Agitation du mélange à une température allant de 140 à 180°C jusqu'à l'obtention d'un mélange homogène. 9. Procédé selon la revendication 8, dans lequel le brai est introduit sous forme de 5 granules. 10. Kit susceptible d'être utilisé pour la fabrication d'une composition bitumineuse selon l'une quelconque des revendications 1 à 7, comprenant au moins : - une base bitume solide à froid et sous forme divisée, 10 - une capsule comprenant au moins un brai ayant une pénétrabilité à 25°C allant de 0 à 20 1/10 mm, une température de ramollissement bille et anneaux (TBA) allant de 115°C à 175°C, étant entendu que la pénétrabilité est mesurée selon la norme EN 1426 et que la TBA est mesurée selon la norme EN 1427 sous forme de granule. 15 11. Kit selon la revendication 10, dans lequel la base bitume solide à froid et sous forme divisée est sous forme de pain. 12. Kit selon la revendication 10 ou 11, dans lequel la base bitume solide à froid et sous forme divisée comprend sur une de ses faces, une cavité permettant de loger tout 20 ou partie de la capsule. 13. Kit selon la revendication 12, dans lequel la capsule est logée en tout ou partie dans ladite cavité de manière amovible. 25 14. Procédé de préparation d'une composition bitumineuse selon l'une quelconque des revendications 4 à 7, comprenant : - le mélange d'au moins une composition bitumineuse selon l'une quelconque des revendications 1 à 3 et d'au moins un additif chimique choisi parmi un composé organique, une paraffine, un acide polyphosphorique et leurs mélanges, pour former une 30 composition bitumineuse additivée, - la mise en forme de la composition bitumineuse additivée sous forme de pain ou de granules. 15. Procédé de transport et/ou de stockage et/ou de manipulation d'une composition 35 bitumineuse selon l'une quelconque des revendications 4 à 7, ladite composition ICG70099 FR dépôt texte 3055630 57 bitumineuse étant transportée et/ou stockée et/ou manipulée sous forme de pains ou de granules de composition bitumineuse solides à température ambiante. 16. Enrobés ou bétons bitumineux comprenant la composition bitumineuse selon 5 l'une quelconque des revendications 1 à 7 et des granulats. 17. Utilisation d'une composition bitumineuse selon l'une quelconque des revendications 1 à 7 pour la fabrication d'enrobés bitumineux ou de bétons bitumineux. 10 18. Procédé de fabrication d'enrobés bitumineux ou de bétons bitumineux comprenant au moins une composition bitumineuse et des granulats, la composition bitumineuse étant choisie parmi les compositions bitumineuses solides à froid et sous forme divisée selon l'une quelconque des revendications 4 à 7, ce procédé comprenant 15 au moins les étapes de : - chauffage des granulats à une température allant de 100°C à 180°C, - mélange des granulats avec la composition bitumineuse dans une cuve telle qu'un malaxeur ou un tambour malaxeur, - obtention d'enrobés. 20 19. Procédé selon la revendication 18, qui ne comporte pas d'étape de chauffage de la composition bitumineuse solide à froid et sous forme divisée avant son mélange avec les granulats. 25 20. Utilisation d'un brai ayant une pénétrabilité à 25°C allant de 0 à 20 1/10 mm, une température de ramollissement bille et anneaux (TBA) allant de 115°C à 175°C, étant entendu que la pénétrabilité est mesurée selon la norme EN 1426 et que la TBA est mesurée selon la norme EN 1427 pour augmenter le module d'une composition bitumineuse ou pour augmenter le module des enrobés ou bétons bitumineux. 30